(57)【特許請求の範囲】
【請求項１】
一般式（１）で表される９，１０−ビス（置換カルボニルオキシ）アントラセン化合物からなる光ラジカル重合開始剤。
【化１】
0005594510.tif 000006
（一般式（１）において、Ａ及びＢは同一であっても異なっていてもよく、アルキル基、アリル基、アリール基、アラルキル基、アルコキシ基、アリルオキシ基、アリールオキシ基又はアラルキルオキシ基のうちのいずれかを示し、Ｘ及びＹは同一であっても異なっていてもよく、水素原子、アルキル基、アルコキシ基又はアリールオキシ基のうちのいずれかを示す。）
【請求項２】
一般式（１）におけるＡ及びＢがアルコキシ基、アリルオキシ基、アリールオキシ基又はアラルキルオキシ基のうちのいずれかで表される請求項１に記載の９，１０−ビス（置換カルボニルオキシ）アントラセン化合物からなる光ラジカル重合開始剤。
【請求項３】
一般式（１）におけるＡ及びＢがアルキル基、アリル基、アリール基又はアラルキル基のうちのいずれかで表される請求項１に記載の９，１０−ビス（置換カルボニルオキシ）アントラセン化合物からなる光ラジカル重合開始剤。
【請求項４】
ラジカル重合性化合物及び請求項１〜３のいずれかに記載の光ラジカル重合開始剤を含有する光重合性組成物。
【請求項５】
請求項４に記載の光重合性組成物を重合してなる重合物。
【請求項６】
３５０〜４２０ｎｍの波長範囲に含まれる光を照射することによる請求項４に記載の光重合性組成物の重合方法。
【請求項７】
中心波長が３９５ｎｍである紫外ＬＥＤの放射光を照射することによる請求項４に記載の光重合性組成物の重合方法。
【請求項８】
一般式（２）で示される９，１０−アントラヒドロキノン化合物を炭酸エステル化剤と反応させることにより製造された請求項２に記載の９，１０−ビス（置換カルボニルオキシ）アントラセン化合物からなる光ラジカル重合開始剤。
【化２】
0005594510.tif 000007
（一般式（２）において、Ｘ及びＹは同一であっても異なっていてもよく、水素原子、アルキル基、アルコキシ基、アリールオキシ基のうちのいずれかを示す。）
【請求項９】
一般式（２）で示される９，１０−アントラヒドロキノン化合物をエステル化剤と反応させることにより製造された請求項３に記載の９，１０−ビス（置換カルボニルオキシ）アントラセン化合物からなる光ラジカル重合開始剤。
【化３】
0005594510.tif 000008
（一般式（２）において、Ｘ及びＹは同一であっても異なっていてもよく、水素原子、アルキル基、アルコキシ基、アリールオキシ基のうちのいずれかを示す。）
【発明の詳細な説明】
【技術分野】
【０００１】
本発明は、９，１０−ビス（置換カルボニルオキシ）アントラセン化合物及びそれを有効成分として含有する光ラジカル重合開始剤に関する。
【背景技術】
【０００２】
現在、エネルギー線硬化樹脂がコーティング、インキ、電子材料などの分野で広く用いられている。エネルギー線硬化樹脂はエネルギー線硬化性組成物に紫外線や電子線などを照射することにより重合、硬化させることによって得られる。このエネルギー線で硬化させる技術は、例えば木工用塗料、金属などのコーティング材、スクリーン印刷やオフセット印刷用インキ、電子基板に用いられるドライフィルムレジスト、また、ホログラム材料、封止剤、オーバーコート材、光造形用樹脂、接着剤などさまざまな用途に用いられている。
【０００３】
そして、このエネルギー線硬化性組成物は主に重合性化合物とエネルギー照射により重合性化合物の重合を開始させる重合開始剤より構成されている。この重合を開始させる方法として、ラジカル重合、カチオン重合、アニオン重合があるが、ラジカル重合が古くから最も広く用いられている。エネルギー線、主に紫外線によってラジカルを発生し、重合性化合物の重合を開始させるものが、光ラジカル重合開始剤である。
【０００４】
光ラジカル重合開始剤は、主に分子内開裂型と水素引抜き型に分類される。分子内開裂型の開始剤では、特定波長の光を吸収することで、特定の部位の結合が切断され、その分断された部位にラジカルが発生し、それが開始剤となり重合性化合物の重合が始まる。水素引き抜き型の場合は特定波長の光を吸収し励起状態になり、その励起種が周囲にある水素供与体から水素を引き抜き反応を起こし、水素引き抜きによりラジカルが発生し、それが開始剤となり重合性化合物の重合が始まる。
【０００５】
水素引き抜き型ラジカル開始剤は、水素供与体が必要なこと、ラジカル発生効率が悪く感度が低い等の問題がある。一方、分子内開裂型ラジカル開始剤は、ラジカル発生効率は良好で感度が高いため広く用いられている。
【０００６】
よく用いられている分子内開裂型光ラジカル重合開始剤として、ベンジルメチルジメチルケタールやヒドロキシアルキルフェノン類がある。このものはカルボニル基に隣接した結合がα開裂して、ラジカル種を生成するタイプのものである。例えば、１−ヒドロキシシクロヘキシルフェニルケトン（商品名イルガキュア１８４、イルガキュアはチバスペシャリティケミカルズ社の登録商標）、２，２−ジメトキシ−１，２−ジフェニルエタン−１−オン（商品名イルガキュア６５１）、２−ヒドロキシ−２−メチル−１−フェニルプロパン−１−オン（商品名ダロキュア１１７３、ダロキュアはチバスペシャリティケミカルズ社の登録商標）などがあげられる。これらの光ラジカル重合開始剤は、炭素、水素及び酸素のみから構成されており、環境にやさしい化合物と言えるが、光の吸収域がいずれも３００ｎｍ以下にあり、高圧水銀ランプでは光ラジカル重合開始剤としての効果を発揮するが、３００ｎｍより長波長の光源に対しては実用的な活性が得られないという欠点がある。そのため、２−メチル−１−（４−メチルチオフェニル）−２−モルフォリノプロパン−１−オン（商品名イルガキュア９０７）あるいは２−ベンジルメチル２−ジメチルアミノ−１−（４−モルフォリノフェニル）−ブタノン−１（商品名イルガキュア３６９）、ビス（２，４，６−トリメチルベンゾイル）−フェニルフォスフィンオキサイド（商品名イルガキュア８１９）など、硫黄原子やリン原子を分子内に導入することにより吸収波長域を長波長化する試みがなされている。しかし、これらの化合物は、硫黄原子やリン原子を持つがゆえに、当該光ラジカル重合開始剤を含有するフィルム等を焼却廃棄したとき、硫黄化合物やリン化合物により環境への汚染の問題が懸念される。
【０００７】
また、１−ヒドロキシシクロヘキシルフェニルケトンや２，２−ジメトキシ−１，２−ジフェニルエタン−１−オン等の光ラジカル重合開始剤にチオキサントン化合物等の光ラジカル重合増感剤を添加することにより、３００ｎｍ以上の光に対しても活性を発揮できるように調合した光ラジカル重合開始剤組成物も提案されているが、用いられるチオキサントン化合物に硫黄原子が含まれており、やはり、環境への汚染が懸念される。また、光ラジカル重合開始剤のほかに光ラジカル重合増感剤を添加することによりコスト高になったり、塗膜が黄色く着色したり、添加物の増加により塗膜性状が悪化したり、重合性化合物との相溶性が問題となったりフォーミュレーションが複雑になるなどしている。
【０００８】
一方、安全性、環境に対する面から、照射波長が３５０ｎｍ以上のスペクトルを主に含む光源が用いられている。特に、長寿命、省エネなどの環境性、使用するうえでの操作性などの点から、近年ＵＶ硬化における光源としてＬＥＤ（発光ダイオード）が用いられるようになって来ている。ＬＥＤの特徴としては、水銀ランプと異なり，発熱が少なく、かつ長寿命なことがあげられ、近年その開発が加速している。このＬＥＤの代表的なものとしては、紫外ＬＤ、白色ＬＥＤなどが知られており、特に、紫外ＬＥＤがＵＶ硬化用光源として、インクジェット用または半導体関連のレジスト用に開発が先行している。この紫外ＬＥＤとしては、３９５ｎｍを中心波長とするものが実用化されている。
【０００９】
この紫外ＬＥＤに対して高活性で、かつ炭素、水素及び酸素のみから構成されている光ラジカル重合開始効果を持つ化合物は知られていない。
【００１０】
そこで、窒素原子、硫黄原子さらにはリン原子を含有せず、炭素原子、水素原子、酸素原子のみからなり、紫外ＬＥＤなどの発する高波長の光に対して高感度な分子内開裂型光ラジカル重合開始剤で、増感剤を必要としない化合物が求められるようになっている。
【００１１】
一方、アントラセンジエーテル化合物は、光カチオン重合にもちいられるカチオン重合増感剤としての用途は知られており(特許文献１から４)、本発明の化合物であるジアシルオキシアントラセン化合物の一部も、光カチオン重合におけるカチオン重合増感剤としての用途は知られている(特許文献５から８)。
【００１２】
しかし、当該アントラセン化合物をラジカル重合における光ラジカル重合開始剤として用いた例はなく、当該アントラセン化合物がラジカル重合開始効果を持つとの示唆もない。一般に、光重合増感剤は、特定の光を吸収して電子励起状態となり、共存する光重合開始剤と接触して、電子移動あるいはエネルギー移動を通して、光重合開始剤の分解を促す作用をもつものである。一方、光重合開始剤は、前述のように、光エネルギーを吸収して自らが分解して、活性種を発生して、重合性化合物の重合を開始する作用をもつものであり、重合増感剤とは全く異なる作用をなすものである。また、カチオン重合開始剤は、活性種として酸を発生するものであり、ラジカル重合開始剤は、ラジカルを発生して、重合性化合物の重合を開始する作用をもつものであり、異なる作用をなすものである。
【先行技術文献】
【特許文献】
【００１３】
【特許文献１】特開２０００−１１９３０６
【特許文献２】特開２００１−１０６６４８
【特許文献３】特開２００７−９９６３７
【特許文献４】特開２００７−２０４４３８
【特許文献５】特開２０００−７７１６
【特許文献６】特開２００１−２６１６１６
【特許文献７】特開２００６−３７０２１
【特許文献８】特開２００７−１３７９２３
【発明の開示】
【発明が解決しようとする課題】
【００１４】
本発明者らは、かかる状況に鑑み、これら欠点を排除した技術を提供すべくアントラセン化合物を鋭意検討した結果、一部のアントラセン化合物が、光重合増感剤を用いることなく、光エネルギーを吸収して、自らが分解しラジカル種を発生し、重合性化合物をラジカル重合させる開始剤としての効果があることを見出したものである。また、本発明のもう一つの目的は、窒素原子、硫黄原子さらにはリン原子を含有せず、炭素原子，水素原子，酸素原子のみからなる、紫外ＬＥＤ光に対して活性な光ラジカル重合開始剤を提供することである。
【課題を解決するための手段】
【００１５】
上記目的を達成するために、第1発明では、一般式（１）で表される９，１０−ビス（置換カルボニルオキシ）アントラセン化合物からなる光ラジカル重合開始剤を提供する。
【００１６】
【化１】
0005594510.tif 000002
【００１７】
一般式（１）において、Ａ及びＢは同一であっても異なっていてもよく、アルキル基、アリル基、アリール基、アラルキル基、アルコキシ基、アリルオキシ基、アリールオキシ基又はアラルキルオキシ基のうちのいずれかを示し、Ｘ及びＹは同一であっても異なっていてもよく、水素原子、ハロゲン原子、アルキル基、アルコキシ基、アリールオキシ基のうちのいずれかを示す。
【００１８】
第２発明では、第１発明において、一般式（１）におけるＡ及びＢがアルコキシ基、アリルオキシ基、アリールオキシ基又はアラルキルオキシ基のうちのいずれかで表される９，１０−ビス（置換カルボニルオキシ）アントラセン化合物からなる光ラジカル重合開始剤を提供する。
【００１９】
第３発明では、第１発明において、一般式（１）におけるＡ及びＢがアルキル基、アリル基、アリール基又はアラルキル基のうちのいずれかで表される９，１０−ビス（置換カルボニルオキシ）アントラセン化合物からなる光ラジカル重合開始剤を提供する。
【００２０】
第４発明では、第１〜３のいずれかの発明において示す光ラジカル重合開始剤とラジカル重合性化合物を含有するラジカル重合性組成物を提供する。
【００２１】
第５発明では、第４発明において示すラジカル重合性組成物を重合してなる重合物を提供する。
【００２２】
第６発明では、第４発明において示すラジカル重合性組成物を、３５０〜４２０ｎｍの波長範囲に含まれる光を照射することにより重合させる重合方法を提供する。
【００２３】
第７発明では、第４発明において示すラジカル重合性組成物を、中心波長が３９５ｎｍである紫外ＬＥＤの放射光を照射することにより重合させる重合方法を提供する。
【００２４】
第８発明では、一般式（２）で示される９，１０−アントラヒドロキノン化合物を炭酸エステル化剤と反応させることにより製造された第２発明に記載の９，１０−ビス（置換カルボニルオキシ）アントラセン化合物からなる光ラジカル重合開始剤を提供する。
【００２５】
【化２】
0005594510.tif 000003
【００２６】
一般式（２）において、Ｘ及びＹは同一であっても異なっていてもよく、水素原子、ハロゲン原子、アルキル基、アルコキシ基、アリールオキシ基のうちのいずれかを示す。
【００２７】
第９発明では、一般式（２）で示される９，１０−アントラヒドロキノン化合物をエステル化剤と反応させることにより製造された第３発明に記載の９，１０−ビス（置換カルボニルオキシ）アントラセン化合物からなる光ラジカル重合開始剤を提供する。
【発明の効果】
【００２８】
本発明の９，１０−ビス（置換カルボニルオキシ）アントラセン化合物は紫外ＬＥＤ光照射によりラジカルを発生しラジカル重合性化合物の重合を開始することができることから、光ラジカル重合開始剤の有効成分として有用であり、かつ当該化合物は、窒素原子や、硫黄原子さらにはリン原子を含有しない、炭素原子、水素原子、酸素原子のみからなる環境に優しい化合物である。
【図面の簡単な説明】
【００２９】
【図１】図１は、本発明の９，１０−ビス（置換カルボニルオキシ）アントラセン化合物である９，１０−ビス（メトキシカルボニルオキシ）アントラセンのＵＶスペクトルである。３５０ｎｍ、３６９ｎｍ、３８９ｎｍに紫外吸収ピークがあることが示されている。この波長域に吸収を持つことが、活性発現の一つの条件である。
【発明を実施するための形態】
【００３０】
以下、本発明を詳細に記述する。
一般式（１）で表される９，１０−ビス（置換カルボニルオキシ）アントラセン化合物において、Ａ及びＢが、アルコキシ基、アリルオキシ基、アリールオキシ基又はアラルキルオキシ基のうちのいずれかで表される９，１０−ビス（置換カルボニルオキシ）アントラセン化合物の場合、下記一般式（３）で表わされる化合物となる。
【００３１】
【化３】
0005594510.tif 000004
【００３２】
一般式（３）において、Ｒ１及びＲ２は同一であっても異なっていてもよく、アルキル基、アリル基、アリール基又はアラルキル基のうちのいずれかで表される。Ｘ及びＹは同一であっても異なっていてもよく、水素原子、ハロゲン原子、アルキル基、アルコキシ基、アリールオキシ基のうちのいずれかを示す。
【００３３】
一般式（１）で表される９，１０−ビス（置換カルボニルオキシ）アントラセン化合物において、Ａ及びＢが、アルキル基、アリル基、アリール基又はアラルキル基のうちのいずれかで表される９，１０−ビス（置換カルボニルオキシ）アントラセン化合物の場合、下記一般式（４）で表わされる化合物となる。
【００３４】
【化４】
0005594510.tif 000005
【００３５】
一般式（４）において、Ｒ３及びＲ４は同一であっても異なっていてもよく、アルキル基、アリル基、アリール基又はアラルキル基のうちのいずれかで表される。Ｘ及びＹは同一であっても異なっていてもよく、水素原子、ハロゲン原子、アルキル基、アルコキシ基、アリールオキシ基のうちのいずれかを示す。
【００３６】
一般式（３）におけるＲ１及びＲ２、一般式（４）におけるＲ３及びＲ４で示されるアルキル基としては、メチル基、エチル基、プロピル基、ｔ−ブチル基等が挙げられ、アリル基としては、２−プロペニル基、２−メチル−２−プロペニル基、２−ブテニル基等が挙げられ、アリール基としては、フェニル基、トリル基、ナフチル基等が挙げられ、アラルキル基としてはベンジル基等が挙げられる。
【００３７】
一般式（１）、一般式（３）及び一般式（４）におけるＸ及びＹで示されるアルキル基としては、直鎖のもの分枝しているものいずれでも良く、メチル基、エチル基、プロピル基、ブチル基、アミル基、ヘキシル基、２−エチルヘキシル基等が挙げられる。アルコキシ基としては、メトキシ基、エトキシ基等が挙げられ、アリールオキシ基としては、フェノキシ基等が挙げられる。
【００３８】
一般式（３）で表される化合物の具体例としては、たとえば次のものが挙げられる。すなわち、９，１０−ビス（メトキシカルボニルオキシ）アントラセン、９，１０−ビス（エトキシカルボニルオキシ）アントラセン、９，１０−ビス（ｔ−ブトキシカルボニルオキシ）アントラセン、９，１０−ビス（アリルオキシカルボニルオキシ）アントラセン、９，１０−ビス（フェノキシカルボニルオキシ）アントラセン、９，１０−ビス（ベンジルオキシカルボニルオキシ）アントラセン等である。
【００３９】
また、アントラセン環にアルキル基が置換した化合物としては、２−メチル−９，１０−ビス（メトキシカルボニルオキシ）アントラセン、２−メチル−９，１０−ビス（エトキシカルボニルオキシ）アントラセン、２−メチル−９，１０−ビス（ｔ−ブトキシカルボニルオキシ）アントラセン、２−メチル−９，１０−ビス（アリルオキシカルボニルオキシ）アントラセン、２−メチル−９，１０−ビス（フェノキシカルボニルオキシ）アントラセン、９，１０−ビス（ベンジルオキシカルボニルオキシ）アントラセン、１−メチル−９，１０−ビス（メトキシカルボニルオキシ）アントラセン、１−メチル−９，１０−ビス（エトキシカルボニルオキシ）アントラセン、１−メチル−９，１０−ビス（ｔ−ブトキシカルボニルオキシ）アントラセン、１−メチル−９，１０−ビス（アリルオキシカルボニルオキシ）アントラセン、１−メチル−９，１０−ビス（フェノキシカルボニルオキシ）アントラセン、９，１０−ビス（ベンジルオキシカルボニルオキシ）アントラセン、２−エチル−９，１０−ビス（メトキシカルボニルオキシ）アントラセン、２−エチル−９，１０−ビス（エトキシカルボニルオキシ）アントラセン、２−エチル−９，１０−ビス（ｔ−ブトキシカルボニルオキシ）アントラセン、２−エチル−９，１０−ビス（アリルオキシカルボニルオキシ）アントラセン、２−エチル−９，１０−ビス（フェノキシカルボニルオキシ）アントラセン、９，１０−ビス（ベンジルオキシカルボニルオキシ）アントラセン、１−エチル−９，１０−ビス（メトキシカルボニルオキシ）アントラセン、１−エチル−９，１０−ビス（エトキシカルボニルオキシ）アントラセン、１−エチル−９，１０−ビス（ｔ−ブトキシカルボニルオキシ）アントラセン、１−エチル−９，１０−ビス（アリルオキシカルボニルオキシ）アントラセン、１−エチル−９，１０−ビス（フェノキシカルボニルオキシ）アントラセン、９，１０−ビス（ベンジルオキシカルボニルオキシ）アントラセン、２−（ｔ−ブチル）−９，１０−ビス（メトキシカルボニルオキシ）アントラセン、２−（ｔ−ブチル）−９，１０−ビス（エトキシカルボニルオキシ）アントラセン、２−（ｔ−ブチル）−９，１０−ビス（ｔ−ブトキシカルボニルオキシ）アントラセン、２−（ｔ−ブチル）−９，１０−ビス（アリルオキシカルボニルオキシ）アントラセン、２−（ｔ−ブチル）−９，１０−ビス（フェノキシカルボニルオキシ）アントラセン、９，１０−ビス（ベンジルオキシカルボニルオキシ）アントラセン、１−（ｔ−ブチル）−９，１０−ビス（メトキシカルボニルオキシ）アントラセン、１−（ｔ−ブチル）−９，１０−ビス（エトキシカルボニルオキシ）アントラセン、１−（ｔ−ブチル）−９，１０−ビス（ｔ−ブトキシカルボニルオキシ）アントラセン、１−（ｔ−ブチル）−９，１０−ビス（アリルオキシカルボニルオキシ）アントラセン、１−（ｔ−ブチル）−９，１０−ビス（フェノキシカルボニルオキシ）アントラセン、９，１０−ビス（ベンジルオキシカルボニルオキシ）アントラセン等が挙げられる。
【００４０】
またさらに、アントラセン環にアルコキシ基が置換した化合物としては、２−メトキシ−９，１０−ビス（メトキシカルボニルオキシ）アントラセン、２−メトキシ−９，１０−ビス（エトキシカルボニルオキシ）アントラセン、２−メトキシ−９，１０−ビス（ｔ−ブトキシカルボニルオキシ）アントラセン、２−メトキシ−９，１０−ビス（アリルオキシカルボニルオキシ）アントラセン、２−メトキシ−９，１０−ビス（フェノキシカルボニルオキシ）アントラセン、９，１０−ビス（ベンジルオキシカルボニルオキシ）アントラセン、１−メトキシ−９，１０−ビス（メトキシカルボニルオキシ）アントラセン、１−メトキシ−９，１０−ビス（エトキシカルボニルオキシ）アントラセン、１−メトキシ−９，１０−ビス（ｔ−ブトキシカルボニルオキシ）アントラセン、１−メトキシ−９，１０−ビス（アリルオキシカルボニルオキシ）アントラセン、１−メトキシ−９，１０−ビス（フェノキシカルボニルオキシ）アントラセン、９，１０−ビス（ベンジルオキシカルボニルオキシ）アントラセン、２−エトキシ−９，１０−ビス（メトキシカルボニルオキシ）アントラセン、２−エトキシ−９，１０−ビス（エトキシカルボニルオキシ）アントラセン、２−エトキシ−９，１０−ビス（ｔ−ブトキシカルボニルオキシ）アントラセン、２−エトキシ−９，１０−ビス（アリルオキシカルボニルオキシ）アントラセン、２−エトキシ−９，１０−ビス（フェノキシカルボニルオキシ）アントラセン、９，１０−ビス（ベンジルオキシカルボニルオキシ）アントラセン、１−エトキシ−９，１０−ビス（メトキシカルボニルオキシ）アントラセン、１−エトキシ−９，１０−ビス（エトキシカルボニルオキシ）アントラセン、１−エトキシ−９，１０−ビス（ｔ−ブトキシカルボニルオキシ）アントラセン、１−エトキシ−９，１０−ビス（アリルオキシカルボニルオキシ）アントラセン、１−エトキシ−９，１０−ビス（フェノキシカルボニルオキシ）アントラセン、９，１０−ビス（ベンジルオキシカルボニルオキシ）アントラセン等が挙げられる。
【００４１】
またさらに、アントラセン環にアリールオキシ基が置換したものとしては、２−フェノキシ−９，１０−ビス（メトキシカルボニルオキシ）アントラセン、２−フェノキシ−９，１０−ビス（エトキシカルボニルオキシ）アントラセン、２−フェノキシ−９，１０−ビス（ｔ−ブトキシカルボニルオキシ）アントラセン、２−フェノキシ−９，１０−ビス（アリルオキシカルボニルオキシ）アントラセン、２−フェノキシ−９，１０−ビス（フェノキシカルボニルオキシ）アントラセン、９，１０−ビス（ベンジルオキシカルボニルオキシ）アントラセン、１−フェノキシ−９，１０−ビス（メトキシカルボニルオキシ）アントラセン、１−フェノキシ−９，１０−ビス（エトキシカルボニルオキシ）アントラセン、１−フェノキシ−９，１０−ビス（ｔ−ブトキシカルボニルオキシ）アントラセン、１−フェノキシ−９，１０−ビス（アリルオキシカルボニルオキシ）アントラセン、１−フェノキシ−９，１０−ビス（フェノキシカルボニルオキシ）アントラセン、９，１０−ビス（ベンジルオキシカルボニルオキシ）アントラセン等が挙げられる。
【００４２】
次に、一般式（４）で表される化合物の具体例としては、たとえば次のものが挙げられる。すなわち、９，１０−ビス（アセトキシ）アントラセン、９，１０−ビス（プロピオニルオキシ）アントラセン、９，１０−ビス（ブチロイルオキシ）アントラセン、９，１０−ビス（ベンゾイルオキシ）アントラセン等である。
【００４３】
また、アントラセン環にアルキル基が置換した化合物としては、２−メチル−９，１０−ビス（アセトキシ）アントラセン、２−メチル−９，１０−ビス（プロピオニルオキシ）アントラセン、２−メチル−９，１０−ビス（ブチロイルオキシ）アントラセン、２−メチル−９，１０−ビス（ベンゾイルオキシ）アントラセン、１−メチル−９，１０−ビス（アセトキシ）アントラセン、１−メチル−９，１０−ビス（プロピオニルオキシ）アントラセン、１−メチル−９，１０−ビス（ブチロイルオキシ）アントラセン、１−メチル−９，１０−ビス（ベンゾイルオキシ）アントラセン、  ２−エチル−９，１０−ビス（アセトキシ）アントラセン、２−エチル−９，１０−ビス（プロピオニルオキシ）アントラセン、２−エメチル−９，１０−ビス（ブチロイルオキシ）アントラセン、２−エメチル−９，１０−ビス（ベンゾイルオキシ）アントラセン、１−エチル−９，１０−ビス（アセトキシ）アントラセン、１−エメチル−９，１０−ビス（プロピオニルオキシ）アントラセン、１−エチル−９，１０−ビス（ブチロイルオキシ）アントラセン、１−エチル−９，１０−ビス（ベンゾイルオキシ）アントラセン、２−ブチル−９，１０−ビス（アセトキシ）アントラセン、２−ブチル−９，１０−ビス（プロピオニルオキシ）アントラセン、２−ブチル−９，１０−ビス（ブチロイルオキシ）アントラセン、２−ブチル−９，１０−ビス（ベンゾイルオキシ）アントラセン、１−ブチル−９，１０−ビス（アセトキシ）アントラセン、１−ブチル−９，１０−ビス（プロピオニルオキシ）アントラセン、１−ブチル−９，１０−ビス（ブチロイルオキシ）アントラセン、１−ブチル−９，１０−ビス（ベンゾイルオキシ）アントラセン等が挙げられる。
【００４４】
またさらに、アントラセン環にアルコキシ基が置換した化合物としては、２−メトキシ−９，１０−ビス（アセトキシ）アントラセン、２−メトキシ−９，１０−ビス（プロピオニルオキシ）アントラセン、２−メトキシ−９，１０−ビス（ブチロイルオキシ）アントラセン、２−メトキシ−９，１０−ビス（ベンゾイルオキシ）アントラセン、１−メトキシ−９，１０−ビス（アセトキシ）アントラセン、１−メトキシ−９，１０−ビス（プロピオニルオキシ）アントラセン、１−メトキシ−９，１０−ビス（ブチロイルオキシ）アントラセン、１−メトキシ−９，１０−ビス（ベンゾイルオキシ）アントラセン等が挙げられる。
【００４５】
またさらに、アントラセン環にアリールオキシ基が置換したものとしては、２−フェノキシ−９，１０−ビス（アセトキシ）アントラセン、２−フェノキシ−９，１０−ビス（プロピオニルオキシ）アントラセン、２−フェノキシ−９，１０−ビス（ブチロイルオキシ）アントラセン、２−フェノキシ−９，１０−ビス（ベンゾイルオキシ）アントラセン、１−フェノキシ−９，１０−ビス（アセトキシ）アントラセン、１−フェノキシ−９，１０−ビス（プロピオニルオキシ）アントラセン、１−フェノキシ−９，１０−ビス（ブチロイルオキシ）アントラセン、１−フェノキシ−９，１０−ビス（ベンゾイルオキシ）アントラセン等が挙げられる。
【００４６】
本発明の９，１０−ビス（置換カルボニルオキシ）アントラセン化合物は、紫外線領域の光を吸収し、自身が励起され、その励起種が分子内開裂を起こし、ラジカル種を発生する。開裂機構は明確ではないが、開裂によって置換カルボニルラジカルが発生するものと推測している。すなわち、アントラセン骨格の９、１０位についている酸素原子と置換カルボニルの間で開裂が起こり、この開裂によって発生したラジカルがビニルモノマーの重合を開始させる働きがあることから、９，１０−ビス（置換カルボニルオキシ）アントラセン化合物は光ラジカル重合開始剤として作用すると推測している。
【００４７】
アントラセン骨格における置換基は本発明の化合物の光ラジカル重合開始剤としての能力に大きな影響を与えるものではないが、電子吸引基である方が若干有利となる。また、昇華性という点では炭素数が多いほうが、また炭素より原子量の大きい酸素原子が置換したほうが好ましいといえる。
【００４８】
上記化合物のうちで、合成が容易であるという観点からすれば、特に９，１０−ビス（メトキシカルボニルオキシ）アントラセン、９，１０−ビス（エトキシカルボニルオキシ）アントラセン、９，１０−ビス（ｔ−ブトキシカルボニルオキシ）アントラセン、９，１０−ビス（アリルオキシカルボニルオキシ）アントラセン、９，１０−ビス（フェノキシカルボニルオキシ）アントラセン、９，１０−ビス（ベンジルオキシカルボニルオキシ）アントラセン、９，１０−ビス（アセトキシ）アントラセン、９，１０−ビス（プロピオニルオキシ）アントラセンが好ましい。
【００４９】
また、ラジカル重合性化合物に対する溶解度としては、相対的に、一般式（３）で表される化合物の方が一般式（４）で表される化合物より優れており、ラジカル重合性組成物を調製という点では、一般式（３）で表される化合物、例えば９，１０−ビス（メトキシカルボニルオキシ）アントラセン、９，１０−ビス（エトキシカルボニルオキシ）アントラセン、９，１０−ビス（ｔ−ブトキシカルボニルオキシ）アントラセン、９，１０−ビス（アリルオキシカルボニルオキシ）アントラセン、９，１０−ビス（フェノキシカルボニルオキシ）アントラセン、９，１０−ビス（ベンジルオキシカルボニルオキシ）アントラセンなどが好ましいといえる。
【００５０】
［製造方法］
次に、上記一般式（１）で表される９，１０−ビス（置換カルボニルオキシ）アントラセン化合物の製造方法について説明する。まず、一般式（３）によって表される９，１０−ビス（置換カルボニルオキシ）アントラセンは、一般式（２）で表される９，１０−アントラヒドロキノン化合物と炭酸エステル化剤を反応させることにより得ることが出来る。
【００５１】
すなわち、一般式（３）によって表される９，１０−ビス（置換カルボニルオキシ）アントラセン化合物は対応する９，１０−アントラヒドロキノン化合物に塩基存在下、または塩基非存在下、炭酸エステル化剤を作用させることにより得られる。
【００５２】
用いられる９，１０−ジヒドロキシアントラセン化合物としては例えば、９，１０−アントラヒドロキノン、２−メチル−９，１０−アントラヒドロキノン、２−エチル−９，１０−アントラヒドロキノン、２−（ｔ−ブチル）−９，１０−アントラヒドロキノン、１−メチル−９，１０−アントラヒドロキノン、１−エチル−９，１０−アントラヒドロキノン、１−（ｔ−ブチル）−９，１０−アントラヒドロキノン、２−メトキシ−９，１０−アントラヒドロキノン、２−エトキシ−９，１０−アントラヒドロキノン、２−ブトキシ−９，１０−アントラヒドロキノン、１−メトキシ−９，１０−アントラヒドロキノン、１−エトキシ−９，１０−アントラヒドロキノン、１−ブトキシ−９，１０−アントラヒドロキノン、２−フェノキシ−９，１０−アントラヒドロキノン、２−トリルオキシ−９，１０−アントラヒドロキノン、１−フェノキシ−９，１０−アントラヒドロキノン、１−トリルキシ−９，１０−アントラヒドロキノン等があげられる。
【００５３】
炭酸エステル化剤としては、ハロゲン化蟻酸アルキル、ハロゲン化蟻酸アリル、ハロゲン化蟻酸アリール及びハロゲン化蟻酸アラルキル並びに二炭酸ジアルキル、二炭酸ジアリール及び二炭酸ジアラルキル等が使用可能である。
【００５４】
ハロゲン化蟻酸アルキルとしては、クロロ蟻酸メチル、クロロ蟻酸エチル、クロロ蟻酸プロピル、クロロ蟻酸ブチル等が挙げられ、ハロゲン化蟻酸アリルとしては、クロロ蟻酸アリル、クロロ蟻酸メタリル等が挙げられ、ハロゲン化蟻酸アリールとしては、クロロ蟻酸フェニル等が挙げられ、ハロゲン化蟻酸アラルキルとしては、クロロ蟻酸ベンジル等が挙げられ、二炭酸ジアルキル、二炭酸ジアリール、二炭酸ジアラルキルとしては、二炭酸ジメチル、二炭酸ジエチル、二炭酸ジ（ｔ−ブチル）、二炭酸ジアリル、二炭酸ジフェニル等が挙げられる。
【００５５】
塩基としては、例えばトリメチルアミン、トリエチルアミン、トリブチルアミン、ピリジン、α−ピコリン、β−ピコリン、γ−ピコリン、ピペリジン等が挙げられる。
【００５６】
溶媒としては、ベンゼン、トルエン、キシレン、クロロベンゼンのような芳香族系溶媒、塩化メチレン、ジクロロエタン、ジクロロエチレンのようなハロゲン化炭素系溶媒、アセトン、メチルエチルケトン、メチルイソブチルケトンのようなケトン系溶媒、Ｎ−メチルピロリドン、ジメチルホルムアミドのようなアミド系溶媒、テトラヒドロフラン、１，４−ジオキサンのようなエーテル系溶媒が好適に用いられる。
【００５７】
９，１０−アントラヒドロキノン化合物に対する炭酸エステル化剤の添加量は２モル倍から３モル倍、好ましくは２．２モル倍から２．５モル倍である。塩基の添加量は９，１０−アントラヒドロキノン化合物の２モル倍から３モル倍、好ましくは２．０モル倍から２．５モル倍添加する。反応温度は０℃から８０℃、好ましくは０℃から２０℃である。本反応は発熱反応であり、冷却が必要である。反応時間は１５分から６０分ほど度である。反応終了後、水またはメタノールを加えて未反応の炭酸エステル化剤を水和した後、塩酸塩を濾過して除去し、次いで濾液に水を添加して晶析し、析出した結晶をロ別・洗浄し、必要に応じて再結晶することにより、純度良く目的物を得ることができる。
【００５８】
次に、上記一般式（４）で表される９，１０−ビス（置換カルボニルオキシ）アントラセン化合物の製造方法について説明する。一般式（４）によって表される９，１０−ビス（置換カルボニルオキシ）アントラセンは、上記一般式（２）で表される９，１０−アントラヒドロキノン化合物とエステル化剤を反応させることにより得ることが出来る。
【００５９】
すなわち、本発明の一般式（４）で表される９，１０−ビス（置換カルボニルオキシ）アントラセン化合物は対応する９，１０−アントラヒドロキノン化合物に塩基存在下、または塩基非存在下、エステル化剤を作用させることにより得られる。用いられる９，１０−ジヒドロキシアントラセン化合物としては、上記一般式（３）の化合物の合成法で用いた化合物と同様の化合物を用いることができる。
【００６０】
９，１０−アントラヒドロキノン化合物との反応に用いるエステル化剤としては、ハロゲン化アルカノイル、ハロゲン化アクリロイル、ハロゲン化アリーロイル、無水アルカン酸等が使用可能である。
【００６１】
ハロゲン化アルカノイルとしては、塩化アセチル、塩化プロピオニル、塩化ブチロイル、臭化アセチル、臭化プロピオニル，臭化ブチロイル等が挙げられ、ハロゲン化アリーロイルとしては塩化ベンゾイル、臭化ベンゾイル等が挙げられる。無水アルカン酸としては、無水酢酸、無水プロピオニル酸、無水安息香酸等が挙げられる。
【００６２】
塩基としては、例えばトリメチルアミン、トリエチルアミン、トリブチルアミン、ピリジン、α−ピコリン、β−ピコリン、γ−ピコリン、ピペリジン等が挙げられる。
【００６３】
溶媒としては、ベンゼン、トルエン、キシレン、クロロベンゼンのような芳香族系溶媒、塩化メチレン、ジクロロエタン、ジクロロエチレンのようなハロゲン化炭素系溶媒、アセトン、メチルエチルケトン、メチルイソブチルケトンのようなケトン系溶媒、Ｎ−メチルピロリドン、ジメチルホルムアミドのようなアミド系溶媒、テトラヒドロフラン、１，４−ジオキサンのようなエーテル系溶媒が好適に用いられる。
【００６４】
９，１０−アントラヒドロキノン化合物に対するエステル化剤の添加量は２モル倍から５モル倍、好ましくは２．２モル倍から４．０モル倍である。塩基の添加量は９，１０−アントラヒドロキノン化合物の２モル倍から４モル倍、好ましくは２．０モル倍から３．０モル倍添加する。反応温度は０℃から８０℃、好ましくは０℃から２０℃である。本反応は発熱反応であり、冷却が必要である。反応時間は１５分から６０分程度である。反応終了後、水またはメタノールを加えて未反応のエステル化剤を水和した後、塩酸塩を濾過して除去し、次いで濾液に水を添加して晶析し、析出した結晶をロ別・洗浄し、必要に応じて再結晶することにより、純度良く目的物を得ることができる。
【００６５】
得られた化合物の同定は、１Ｈ−ＮＭＲスペクトル、ＩＲスペクトル、Ｍａｓｓスペクトルを用いて行い、９，１０−ビス（置換カルボニルオキシ）アントラセン化合物であることを確認した。
【００６６】
［光ラジカル重合開始剤］
本発明の光ラジカル重合開始剤である９，１０−ビス（置換カルボニルオキシ）アントラセン化合物は、溶媒等に溶解させたのち、ラジカル重合性化合物に添加することも可能であるが、溶媒の代りにラジカル重合性化合物に溶解させて用いることもできる。また、当該光ラジカル重合開始剤には、分散剤や熱重合禁止剤などを添加してもよい。
【００６７】
［ラジカル重合性組成物］
当該光ラジカル重合開始剤を添加するラジカル重合性化合物としては、例えば、スチレン、酢酸ビニル、アクリル酸、メタクリル酸、アクリロニトリル、メタクリロニトリル、アクリルアミド、アクリル酸エステル、メタクリル酸エステル、等を用いることが出来る。アクリル酸エステル、メタクリル酸エステルとしては、アクリル酸メチル、アクリル酸−ｎ−ブチル、アクリル酸シクロヘキシル、アクリル酸−２−エチルヘキシル、アクリル酸−２−ヒドロキシエチル、メタクリル酸メチル、メタクリル酸−ｎ−ブチル、メタクリル酸シクロヘキシル、テトラエチレングリコールジアクリレート、トリメチロールプロパントリアクリレート、ペンタエリスリトールトリアクリレート、エポキシアクリレート、ウレタンアクリレートポリエステルアクリレート、ポリブタジエンアクリレート、ポリオールアクリレート、ポリエーテルアクリレート、シリコーン樹脂アクリレート、イミドアクリレート等が挙げられる。これらラジカル重合性化合物は、単独でも二種以上の混合物であってもよく、これらのオリゴマーであってもよい。
【００６８】
このラジカル重合性化合物に本願発明の９，１０−ビス（置換カルボニルオキシ）アントラセン化合物を含有する光ラジカル重合開始剤を添加することによりラジカル重合性組成物を調製することができる。このラジカル重合性化合物に対する９，１０−ビス（置換カルボニルオキシ）アントラセン化合物の添加量は０．０１％から３％が好ましく、さらに好ましくは０．０５％から１．０％である。９，１０−ビス（置換カルボニルオキシ）アントラセン化合物の濃度が低すぎれば、硬化速度が遅くなり、また９，１０−ビス（置換カルボニルオキシ）アントラセン化合物の濃度が多すぎると硬化物の物性が悪化する。
【００６９】
［光重合］
当該ラジカル重合性組成物は、紫外線等の光エネルギーを照射することにより重合させることができる。重合はフィルム状で行うことも出来るし、塊状に重合させることも可能である。フィルム状に重合させる場合は、たとえばポリエステルフィルムの基材にラジカル重合性組成物をバーコーター用いて塗布し、ついで光照射する。
【００７０】
また、フィルム状に重合させるときは、酸素存在下では酸素阻害のためフィルム表面のべたつきがなかなか取れず、開始剤の大量添加が必要となる。よって酸素非存在下で重合させることが望ましい。そのような重合方法としては、窒素ガス、ヘリウムガス等の雰囲気で行うことが挙げられる。また、酸素非過性の膜をかぶせて光重合させる方法も有効である。  
【００７１】
用いる光源としては高圧水銀ランプ、超高圧水銀ランプ、メタルハライドランプ、ハロゲンランプ、キセノンランプ、白熱灯、紫外ＬＥＤ、青色ＬＤ、白色ＬＥＤ、フュージョン社製のＨ−バルブ、Ｄ−バルブ、Ｖ−バルブ等が挙げられる。太陽光の使用も可能である。好ましいランプとしては、安全性、環境に対する面から、３５０〜４２０ｎｍの波長範囲に含まれる光を照射できる紫外ＬＥＤ、青色ＬＤさらにはＦｕｓｉｏｎ社製のＤ−バルブ、Ｖ−バルブ等が好ましい。
【００７２】
特に、長寿命、省エネなどの環境性、使用するうえでの操作性などの点から、紫外ＬＥＤが好ましい。
【００７３】
以下、本発明を実施例に基づいて詳細に説明するが、本発明はその趣旨を超えない限り、以下の記載例に限定されるものではない。特記しない限り、すべての部および百分率は重量％である。
【００７４】
生成物の確認は下記の機器による測定により行った。
（１）融点：ゲレンキャンプ社製の融点測定装置、型式ＭＦＢ−５９５（ＪＩＳ  Ｋ００６４に準拠）
（２）赤外線（ＩＲ）分光光度計：日本分光社製、型式ＩＲ−８１０
（３）核磁気共鳴装置（ＮＭＲ）：日本電子社製、型式ＧＳＸ  ＦＴ  ＮＭＲ  Ｓｐｅｃｔｏｒｏｍｅｔｅｒ
【００７５】
重合状態の判定は、タックフリーテスト（指触テスト）に基づいて行った。すなわち、光照射により重合するとフィルム表面のラジカル重合性組成物のタック（べたつき）が取れるので、フィルム表面を指で触り、タック（表面のべたつき）がなくなった時間をタックフリータイム（硬化時間）とした。
【実施例】
【００７６】
（実施例１）９，１０−ビス（メトキシカルボニルオキシ）アントラセンの合成
温度計、冷却器付きの１００ｍｌ三口フラスコ中、窒素雰囲気下、９，１０−アントラヒドロキノン４．２０ｇ（２０ミリモル）、クロロ蟻酸メチル４．７０ｇ（５０ミリモル）を脱気トルエン６５ｍｌに加え、氷水で冷やした。次いで、トリエチルアミン４．０ｇ（４０ミリモル）の脱気トルエン１５ｍｌ溶液を加えた。直ちに、結晶が析出するが、そのまま０℃で１０時間ゆっくり攪拌した。その後、スラリーを吸引ろ過し、トルエン次いで水で洗い、乾燥して白色の粉末３．７０ｇを得た。ＩＲ、１Ｈ−ＮＭＲを測定し、このものが、９，１０−ビス（メトキシカルボニルオキシ）アントラセンであることを確認した。９，１０−アントラヒドロキノンに対する収率は６０モル％であった。  
【００７７】
（１）融点：  １６７−１６９℃
（２）ＩＲ（ＫＢｒ、ｃｍ−１）：１７６０,１４４０，１２４６，１１７２，１００３，９３６，７７２．
（３）１Ｈ−ＮＭＲ（ＣＤＣｌ３，２７０ＭＨｚ）：δ＝４．００（ｓ，６Ｈ），７．５１−７．６０（ｍ，４Ｈ），８．０３−８．１３（ｍ，４Ｈ）．
【００７８】
（実施例２）９，１０−ビス（エトキシカルボニルオキシ）アントラセンの合成
温度計、冷却器付きの１００ｍｌ三口フラスコ中、窒素雰囲気下、９，１０−アントラヒドロキノン４．２０ｇ（２０ミリモル）、クロロ蟻酸エチル５．４０ｇ（５０ミリモル）を脱気トルエン７０ｍｌに加え、氷水で冷やした。次いで、トリエチルアミン４．０ｇ（４０ミリモル）の脱気トルエン１５ｍｌ溶液を加えた。直ちに、結晶が析出するが、そのまま０℃で１０時間ゆっくり攪拌した。その後、スラリーを吸引ろ過し、トルエン次いで水で洗い、乾燥して灰色の粉末４．２０ｇを得た。ＩＲ、１Ｈ−ＮＭＲを測定し、このものが、９，１０−ビス（エトキシカルボニルオキシ）アントラセンであることを確認した。９，１０−アントラヒドロキノンに対する収率は６０モル％であった。
【００７９】
（１） 融点：  １７８−１７９℃
（２）ＩＲ（ＫＢｒ、ｃｍ−１）：２９９２,２９４０,１７６２,１６３０，１４７２，１４４６，１３６６,１２４０,１１７２,１０９２，１０１６，８９５，７６６．
（３）１Ｈ−ＮＭＲ（ＣＤＣｌ３，２７０ＭＨｚ）：δ＝１．４６（ｔ，Ｊ＝８Ｈｚ，６Ｈ），４．４２（ｑ，Ｊ＝８Ｈｚ，４Ｈ），７．５０−７．６０（ｍ，４Ｈ），８．０２−８．１２（ｍ、４Ｈ）．
【００８０】
（実施例３）９，１０−ビス（ｔ−ブトキシカルボニルオキシ）アントラセンの合成
温度計、冷却器付きの１００ｍｌ三口フラスコ中、窒素雰囲気下、９，１０−アントラヒドロキノン４．２０ｇ（２０ミリモル）、二炭酸−ジ−ｔ−ブチル１０．９ｇ（５０ミリモル）を脱気アセトン７０ｍｌに溶かし、氷水で冷やした。次いで、ピリジン４．０ｇ（５０ミリモル）の脱気アセトン１０ｍｌ溶液を加えた。そのまま０℃で1時間ゆっくり攪拌した。その後、水４０ｍｌを加え、濃縮した。析出した結晶を吸引ろ過・乾燥し白色の粉末４．８０ｇを得た。ＩＲ、１Ｈ−ＮＭＲを測定し、このものが、９，１０−ビス（ｔ−ブトキシカルボニルオキシ）アントラセンであることを確認した。９，１０−アントラヒドロキノンに対する収率は５４モル％であった。
【００８１】
（１）融点：  １８８−１８９℃
（２）ＩＲ（ＫＢｒ、ｃｍ−１）：２９９０,２９４０，１７６３，１３７４，１２４６,１１４３,１０８２，８８０，７８２，７４０，６０２．
（３）１Ｈ−ＮＭＲ（ＣＤＣｌ３，２７０ＭＨｚ）：δ＝１．６１（ｓ，１８Ｈ），７．５０-７．６０(ｍ、４Ｈ),８．０２−８．１２（ｍ，４Ｈ）．
【００８２】
（実施例４）９，１０−ビス（アリルオキシカルボニルキシ）アントラセンの合成
温度計、冷却器付きの１００ｍｌ三口フラスコ中、窒素雰囲気下、９，１０−アントラヒドロキノン４．２０ｇ（２０ミリモル）、クロロ蟻酸アリル６．０３ｇ（５０ミリモル）を脱気トルエン６０ｍｌに加え、氷水で冷やした。次いで、トリエチルアミン４．０ｇ（４０ミリモル）の脱気トルエン１０ｍｌ溶液を加えた。直ちに、結晶が析出するが、そのまま０℃で10時間ゆっくり攪拌した。その後、水４０ｍｌを加え、良くリスラリーした後、自然ろ過し、トルエン層にメタノール５０ｍｌ加え、濃縮した。析出した結晶を吸引ろ過・乾燥し白色の粉末２．４０ｇを得た。ＩＲ、１Ｈ−ＮＭＲを測定し、このものが、９，１０−ビス（アリルオキシカルボニルオキシ）アントラセンであることを確認した。９，１０−アントラヒドロキノンに対する収率は３４モル％であった。
【００８３】
（１）融点：  １２５−１２６℃
（２）ＩＲ（ＫＢｒ、ｃｍ−１）：３０６０,２９６０,１７５６,１６２５,１４４０,１３６２,１２３０,１１６４，１０１０，９９４，９４８，７７２，７２５，６１０．
（３）１Ｈ−ＮＭＲ（ＣＤＣｌ３，２７０ＭＨｚ）：δ＝４．８４（ｄ，Ｊ＝７Ｈｚ，４Ｈ），５．３８(ｄｄ、Ｊ１＝９Ｈｚ，Ｊ２＝２Ｈｚ，２Ｈ)，５．４９(ｄｄ、Ｊ１＝１７Ｈｚ，Ｊ２＝２Ｈｚ，２Ｈ)，６．０−６．１４（ｍ，２Ｈ），７．５１−７．６１（ｍ，４Ｈ），８．０−８．１１（ｍ，４Ｈ）．
【００８４】
（実施例５）９，１０−ビス（アセトキシ）アントラセンの合成
温度計、攪拌機付きの５０ｍｌ三口フラスコ中、窒素雰囲気下、９，１０−アントラヒドロキノン２．１ｇ（１０ミリモル）、無水酢酸１２ｇ、ピリジン２．３ｇ（３０ミリモル）を仕込み、５０℃で1時間加熱した。次いで反応液を冷却し、析出した結晶を吸引ろ過・乾燥し２．９ｇの薄黄色の粉末を得た。このものからアセトン８０ｇを用いて目的物を抽出し、アセトンを減圧・濃縮して析出した結晶を吸引ろ過・乾燥し白い結晶２．３３ｇを得た。ＩＲ、１Ｈ−ＮＭＲ測定の結果、このものは９，１０−ビス（アセトキシ）アントラセンであることが判明した。９，１０−アントラヒドロキノンに対する収率は８０モル％であった。
【００８５】
（１）融点：  ２６０℃以上
（２）ＩＲ（ＫＢｒ，ｃｍ−１）：２９４０，１７５４，１３７２，１２１１,１１７０，１０５２，７５７，６８６．
（３）１Ｈ−ＮＭＲ（ＣＤＣｌ３，２７０ＭＨｚ）：δ＝２．６３（ｓ，６Ｈ），７．４８−７．５７（ｍ，４Ｈ），７．９０−７．９８（ｍ，４Ｈ）．
【００８６】
（実施例６）９，１０−ビス（プロピオニルオキシ）アントラセンの合成
温度計、攪拌機付きの３００ｍｌ三口フラスコ中、窒素雰囲気下、９，１０−アントラヒドロキノン４．２ｇ（２０ミリモル）、無水プロピオン酸１０．４ｇ（８０ミリモル）、をトルエン５０ml中に仕込んだ。  黄緑色の該スラリーに室温下、ピリジン４．８ｇ（６０ミリモル）のトルエン８m溶液を加え、２時間攪拌した。スラリーの色は次第に黄緑色から薄黄色に変わった。２時間攪拌後、メタノールを８０ｍｌ加え、析出した結晶を吸引ろ過・乾燥し５．５ｇの薄黄色の粉末を得た。ＩＲ、１Ｈ−ＮＭＲ測定の結果、このものは９，１０−ビス（プロピオニルオキシ）アントラセンであることが判明した。９，１０−アントラヒドロキノンに対する収率は８６モル％であった。
【００８７】
（１）融点：  １８１−１８３℃
（２）ＩＲ（ＫＢｒ，ｃｍ−１）：２９８０,２９５０,１７５４,１６８０,１４２０，１３５２，１１４２，１１３０，１０８０，１０４０，７６２，６９２．
（３）１Ｈ−ＮＭＲ（ＣＤＣｌ３，２７０ＭＨｚ）：δ＝１．４８（ｔ，Ｊ＝８Ｈｚ，６Ｈ），２．９７（ｑ，Ｊ＝８Ｈｚ，４Ｈ），７．４７−７．５６（ｍ，４Ｈ），７．８８−７．９６（ｍ，４Ｈ）．
【００８８】
（実施例７）９，１０−ビス（メトキシカルボニルオキシ）アントラセンを重合開始剤とする組成物の光ラジカル重合性評価実験
トリメチロールプロパントリアクリレート１００重量部に対し、実施例１で得た９，１０−ビス（メトキシカルボニルオキシ）アントラセンを１重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ  Ｔｅｃｈｎｏｌｏｇｙ社製  ＲＸ  Ｆｉｒｅｆｌｙ、中心波長３９５ｎｍ、照射強度１．５ｗ／ｃｍ２）の放射光を照射したところ、硬化していることを確認した。タックフリータイムは１秒であった。
【００８９】
（実施例８）９，１０−ビス（エトキシカルボニルオキシ）アントラセンを重合開始剤とする組成物の光ラジカル重合性評価実験
トリメチロールプロパントリアクリレート１００重量部に対し、実施例２で得た９，１０−ビス（エトキシカルボニルオキシ）アントラセンを１重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ社製、ＲＸ  Ｆｉｒｅｆｌｙ、中心波長３９５ｎｍ、照射強度１．５ｗ／ｃｍ２）の放射光を照射したところ、硬化していることを確認した。タックフリータイムは１秒であった。
【００９０】
（実施例９）９，１０−ビス（ｔ−ブトキシカルボニルオキシ）アントラセンを重合開始剤とする組成物の光ラジカル重合性評価実験
トリメチロールプロパントリアクリレート１００重量部に対し、実施例３で得た９，１０−ビス（ｔ−ブトキシカルボニルオキシ）アントラセン１重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ社製、ＲＸ  Ｆｉｒｅｆｌｙ、中心波長３９５ｎｍ、照射強度１．５ｗ／ｃｍ２）の放射光を照射したところ、硬化していることを確認した。タックフリータイムは１秒であった。
【００９１】
（実施例１０）９，１０−ビス（アリルオキシカルボニルオキシ）アントラセンを重合開始剤とする組成物の光ラジカル重合性評価実験
トリメチロールプロパントリアクリレート１００重量部に対し、実施例４で得た９，１０−ビス（メタクリロイルオキシ）アントラセン１重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ  Ｔｅｃｈｎｏｌｏｇｙ社製  ＲＸ  Ｆｉｒｅｆｌｙ、中心波長３９５ｎｍ、照射強度１．５ｗ／ｃｍ２）の放射光を照射したところ、硬化していることを確認した。タックフリータイムは１秒であった。
【００９２】
（実施例１１）９，１０−ビス（アセトキシ）アントラセンを重合開始剤とする組成物の光ラジカル重合性評価実験
トリメチロールプロパントリアクリレート１００重量部に対し、実施例５で得た９，１０−ビス（アセトキシ）アントラセンを０．５重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ  Ｔｅｃｈｎｏｌｏｇｙ社製  ＲＸ  Ｆｉｒｅｆｌｙ、中心波長３９５ｎｍ、照射強度１．５ｗ／ｃｍ２）の放射光を照射したところ、硬化していることを確認した。タックフリータイムは１秒であった。
【００９３】
（実施例１２）９，１０−ビス（プロピオニルオキシ）アントラセンを重合開始剤とする組成物の光ラジカル重合性評価実験
トリメチロールプロパントリアクリレート１００重量部に対し、実施例６で得た９，１０−ビス（プロピオニルオキシ）アントラセンを０．５重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ  Ｔｅｃｈｎｏｌｏｇｙ社製  ＲＸ  Ｆｉｒｅｆｌｙ、中心波長３９５ｎｍ、照射強度１．５ｗ／ｃｍ２）の放射光を照射したところ、硬化していることを確認した。タックフリータイムは１秒であった。
【００９４】
（比較例１）１−ヒドロキシ-シクロヘキシル-フェニル-ケトンを重合開始剤とする組成物の光ラジカル重合性評価実験
トリメチロールプロパントリアクリレート１００重量部に対し、１−ヒドロキシシクロヘキシルフェニルケトンを１重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ  Ｔｅｃｈｎｏｌｏｇｙ社製  ＲＸ  Ｆｉｒｅｆｌｙ、中心波長３９５ｎｍ、照射強度１．５ｗ／ｃｍ２）の放射光を照射したが、１５秒照射後も硬化しなかった。
【００９５】
（比較例２）９，１０−ジブトキシアントラセンを重合開始剤とする組成物の光ラジカル重合性評価実験
トリメチロールプロパントリアクリレート１００重量部に対し、９，１０−ジブトキシアントラセンを１重量部添加した光ラジカル重合性組成物を調製した。次に、ポリエステルフィルム（東レ製ルミラー膜厚１００ミクロン、ルミラーは東レ株式会社の登録商標）上に調製した組成物を膜厚が１２ミクロンとなるようにバーコーターを使用して塗布した。この塗布膜に窒素雰囲気下、紫外ＬＥＤ（Ｐｈｏｓｅｏｎ  Ｔｅｃｈｎｏｌｏｇｙ社製  ＲＸ  Ｆｉｒｅｆｌｙ、中心波長３９５ｎｍ、照射強度１．５ｗ／ｃｍ２）の放射光を照射したが、１５秒照射後も硬化しなかった。
【００９６】
比較例１と実施例７〜１２の結果の比較より、炭素原子、水素原子、酸素原子のみから構成される従来の光ラジカル重合開始剤である１−ヒドロキシシクロヘキシルフェニルケトンを添加したラジカル重合性組成物は、紫外ＬＥＤの放射光を１５秒照射しても硬化しないのに対して、本願発明の９，１０−ビス（置換カルボニルオキシ）アントラセン化合物を添加したラジカル重合性組成物は、紫外ＬＥＤ光照射により容易にラジカル重合性化合物の重合を開始し、重合物とすることができることが分かる。また、比較例２より、本願発明の化合物と類似のアントラセン骨格を持つ化合物で、光カチオン重合増感剤として用いられている９，１０−ジブトキシアントラセンをラジカル重合性化合物に添加して、同様に紫外ＬＥＤの放射光を１５秒照射したが、全く硬化しなかった。このことから、同じアントラセン骨格を有する化合物でも、本願発明の化合物は、光ラジカル重合開始剤として特異な性質を有することが分かる。
【図１】
0005594510.tif 000009